(57)【特許請求の範囲】
【請求項１】
ハロゲン化アリール類とジシラン類又はヒドロシラン類とを反応させる反応工程を含む有機シラン化合物の製造方法であって、
前記反応工程が、表面に溶媒が配位したパラジウム元素含有ナノ粒子の存在下で行われる工程であり、
前記溶媒が、エチレングリコール、ジメチルアセトアミド（ＤＭＡ）、Ｎ，Ｎ−ジメチルホルムアミド（ＤＭＦ）、Ｎ−メチルピロリドン（ＮＭＰ）、ジメチルスルホキシド（ＤＭＳＯ）からなる群より選択される少なくとも１種の化合物である、有機シラン化合物の製造方法。
【請求項２】
下記式（Ａ）で表される化合物を製造する方法である、請求項１に記載の有機シラン化合物の製造方法。
【化１】
0006459126.tif 000015
（式（Ａ）中、Ｒ１はそれぞれ独立にハロゲン原子、又は窒素原子、酸素原子、ケイ素原子、硫黄原子、及びハロゲン原子からなる群より選択される少なくとも１種の原子を含んでいてもよい炭素数１〜２０の炭化水素基を、Ｒ２はそれぞれ独立に水素原子、ハロゲン原子、シロキシ基、ケイ素数１〜５０のポリシロキシ基、又は窒素原子、酸素原子、ケイ素原子、硫黄原子、及びハロゲン原子からなる群より選択される少なくとも１種の原子を含んでいてもよい炭素数１〜２０の炭化水素基を、ｍは０〜６−ｎの整数を、ｎは１〜６の整数を表す。但し、Ｒ１として２以上の炭化水素基を含む場合、２以上の炭化水素基が連結して環状構造を形成していてもよい。）
【請求項３】
前記溶媒が、Ｎ，Ｎ−ジメチルホルムアミド（ＤＭＦ）である、請求項１又は２に記載の有機シラン化合物の製造方法。
【請求項４】
前記反応工程が、塩基の存在下で行われる工程である、請求項１〜３の何れか１項に記載の有機シラン化合物の製造方法。
【請求項５】
前記塩基が、フッ化リチウム、フッ化ナトリウム、フッ化カリウム、フッ化セシウム、リン酸三カリウム、炭酸ナトリウム、炭酸カリウム、炭酸セシウム、酢酸リチウム、酢酸ナトリウム、酢酸カリウム、及び酢酸セシウムからなる群より選択される少なくとも１種の化合物を含むものである、請求項４に記載の有機シラン化合物の製造方法。
【請求項６】
前記パラジウム元素含有ナノ粒子の累積中位径（Ｍｅｄｉａｎ径）が、０．５〜１００ｎｍである、請求項１〜５の何れか１項に記載の有機シラン化合物の製造方法。
【請求項７】
表面に溶媒が配位したパラジウム元素含有ナノ粒子を含む触媒組成物であって、
前記溶媒が、エチレングリコール、ジメチルアセトアミド（ＤＭＡ）、Ｎ，Ｎ−ジメチルホルムアミド（ＤＭＦ）、Ｎ−メチルピロリドン（ＮＭＰ）、ジメチルスルホキシド（ＤＭＳＯ）からなる群より選択される少なくとも１種の化合物であることを特徴とする、有機シラン化合物の合成用触媒組成物。
【請求項８】
前記溶媒が、Ｎ，Ｎ−ジメチルホルムアミド（ＤＭＦ）である、請求項７に記載の有機シラン化合物の合成用触媒組成物。
【請求項９】
ハロゲン化アリール類とジシラン類又はヒドロシラン類とを反応させて有機シラン化合物を合成するためのものである、請求項７又は８に記載の有機シラン化合物の合成用触媒組成物。
【発明の詳細な説明】
【技術分野】
【０００１】
本発明は、有機シラン化合物の製造方法及び有機シラン化合物合成用触媒組成物に関し、より詳しくはハロゲン化アリール類とジシラン類又はヒドロシラン類とを、表面に溶媒が配位したパラジウム元素含有ナノ粒子存在下で反応させる有機シラン化合物の製造方法に関する。
【背景技術】
【０００２】
フェニルシラン等の芳香族有機ケイ素化合物は、シリコーンや電子材料の原料等として利用することができる有用な化合物である。これらの芳香族有機ケイ素化合物は、例えばフェニルグリニャール試薬とハロゲン化シリル類を反応させることにより合成することができるが、近年、パラジウム錯体を触媒として利用したハロゲン化アリール類のシリル化反応（ハロゲン化アリール類とジシラン類との反応）によって合成する方法も提案されている（非特許文献１参照）。
【０００３】
一方、金属塩化物等をジメチルホルムアミド（ＤＭＦ）中で還元することにより、粒子径が約２ｎｍ以下の金、白金、パラジウム等のナノ粒子を簡便かつ大量に合成することが
できることが報告されている。このようなナノ粒子は、分散剤等による表面処理を施すことなく各種媒体に均一に分散することができる優れた特性を有しており、これらのナノ粒子を有機合成反応の触媒として利用する検討が進められている。例えば、白金やパラジウムのナノ粒子を触媒として利用したクロスカップリング反応（特許文献１参照）が報告されている（特許文献１参照）。
【先行技術文献】
【特許文献】
【０００４】
【特許文献１】特開２０１２−０００５９３号公報
【非特許文献】
【０００５】
【非特許文献１】Ｅ．ＭｃＮｅｉｌｌ，Ｔ．Ｅ．Ｂａｒｄｅｒ，Ｓ．Ｌ．Ｂｕｃｈｗａｌｄ，Ｏｒｇ．Ｌｅｔｔ．，２００７，９，３７８５
【発明の概要】
【発明が解決しようとする課題】
【０００６】
非特許文献１に記載されているようなハロゲン化アリール類のシリル化反応は、特殊な配位子を有するパラジウム錯体が用いられるため、コストの観点から改善の余地があった。優れた活性を示す触媒を簡便かつ安価に調製することができれば、有機ケイ素化合物を利用した材料等の製造コスト低減に繋がる優れた技術となり得る。
即ち、本発明は、有機シラン化合物を効率良く、安価に製造することができる製造方法を提供することを目的とする。
【課題を解決するための手段】
【０００７】
本発明者らは、上記の課題を解決すべく鋭意検討を重ねた結果、ハロゲン化アリール類とジシラン類又はヒドロシラン類とを反応させる有機シラン化合物の製造方法において、表面に溶媒が配位したパラジウム元素含有ナノ粒子を用いることにより、有機シラン化合物を効率良く、安価に製造することができることを見出し、本発明を完成させた。
【０００８】
即ち、本発明は以下の通りである。
＜１＞ ハロゲン化アリール類とジシラン類又はヒドロシラン類とを反応させる反応工程を含む有機シラン化合物の製造方法であって、
前記反応工程が、表面に溶媒が配位したパラジウム元素含有ナノ粒子の存在下で行われる工程であり、
前記溶媒が、エチレングリコール、ジメチルアセトアミド（ＤＭＡ）、Ｎ，Ｎ−ジメチルホルムアミド（ＤＭＦ）、Ｎ−メチルピロリドン（ＮＭＰ）、ジメチルスルホキシド（ＤＭＳＯ）からなる群より選択される少なくとも１種の化合物である、有機シラン化合物の製造方法。
＜２＞ 下記式（Ａ）で表される化合物を製造する方法である、＜１＞に記載の有機シラン化合物の製造方法。
【化１】
0006459126.tif 000002
（式（Ａ）中、Ｒ１はそれぞれ独立にハロゲン原子、又は窒素原子、酸素原子、ケイ素原子、硫黄原子、及びハロゲン原子からなる群より選択される少なくとも１種の原子を含んでいてもよい炭素数１〜２０の炭化水素基を、Ｒ２はそれぞれ独立に水素原子、ハロゲン
原子、シロキシ基、ケイ素数１〜５０のポリシロキシ基、又は窒素原子、酸素原子、ケイ素原子、硫黄原子、及びハロゲン原子からなる群より選択される少なくとも１種の原子を含んでいてもよい炭素数１〜２０の炭化水素基を、ｍは０〜６−ｎの整数を、ｎは１〜６の整数を表す。但し、Ｒ１として２以上の炭化水素基を含む場合、２以上の炭化水素基が連結して環状構造を形成していてもよい。）
＜３＞ 前記溶媒が、Ｎ，Ｎ−ジメチルホルムアミド（ＤＭＦ）である、＜１＞又は＜２＞に記載の有機シラン化合物の製造方法。
＜４＞ 前記反応工程が、塩基の存在下で行われる工程である、＜１＞〜＜３＞の何れかに記載の有機シラン化合物の製造方法。
＜５＞ 前記塩基が、フッ化リチウム、フッ化ナトリウム、フッ化カリウム、フッ化セシウム、リン酸三カリウム、炭酸ナトリウム、炭酸カリウム、炭酸セシウム、酢酸リチウム、酢酸ナトリウム、酢酸カリウム、及び酢酸セシウムからなる群より選択される少なくとも１種の化合物を含むものである、＜４＞に記載の有機シラン化合物の製造方法。
＜６＞ 前記パラジウム元素含有ナノ粒子の累積中位径（Ｍｅｄｉａｎ径）が、０．５〜１００ｎｍである、＜１＞〜＜５＞の何れかに記載の有機シラン化合物の製造方法。
＜７＞ 表面に溶媒が配位したパラジウム元素含有ナノ粒子を含む触媒組成物であって、
前記溶媒が、エチレングリコール、ジメチルアセトアミド（ＤＭＡ）、Ｎ，Ｎ−ジメチルホルムアミド（ＤＭＦ）、Ｎ−メチルピロリドン（ＮＭＰ）、ジメチルスルホキシド（ＤＭＳＯ）からなる群より選択される少なくとも１種の化合物であることを特徴とする、有機シラン化合物の合成用触媒組成物。
＜８＞ 前記溶媒が、Ｎ，Ｎ−ジメチルホルムアミド（ＤＭＦ）である、＜７＞に記載の有機シラン化合物の合成用触媒組成物。
＜９＞ ハロゲン化アリール類とジシラン類又はヒドロシラン類とを反応させて有機シラン化合物を合成するためのものである、＜７＞又は＜８＞に記載の有機シラン化合物の合成用触媒組成物。
【発明の効果】
【０００９】
本発明によれば、有機シラン化合物を効率良く、安価に製造することができる。
【図面の簡単な説明】
【００１０】
【図１】実施例１で得られた分散液１の動的光散乱法（ＤＬＳ）による粒度分布の測定結果である。
【図２】実施例１で得られた固形物の高分解能透過型電子顕微鏡（ＨＲＴＥＭ）の観察結果である（図面代用写真）。
【発明を実施するための形態】
【００１１】
本発明の有機シラン化合物の製造方法及び有機シラン化合物合成用触媒組成物の詳細を説明するに当たり、具体例を挙げて説明するが、本発明の趣旨を逸脱しない限り以下の内容に限定されるものではなく、適宜変更して実施することができる。
【００１２】
＜有機シラン化合物の製造方法＞
本発明の一態様である有機シラン化合物の製造方法（以下、「本発明の製造方法」と略す場合がある。）は、「ハロゲン化アリール類」と「ジシラン類」又は「ヒドロシラン類」とを反応させる反応工程（以下、「反応工程」と略す場合がある。）を含む方法であるが、反応工程が表面に溶媒が配位したパラジウム元素含有ナノ粒子の存在下で行われることを特徴とする。
前述のようにハロゲン化アリール類のシリル化反応は、特殊な配位子を有するパラジウム錯体が用いられるため、コストの観点から改善の余地があった。本発明者らは、表面に溶媒が配位したパラジウム元素含有ナノ粒子がハロゲン化アリール類のシリル化反応の触媒として好適であり、これを用いることによって有機シラン化合物を効率良く、安価に製
造することができることを見出したのである。
表面に溶媒が配位したパラジウム元素含有ナノ粒子（以下、「ＰｄＮＣｓ」と略す場合がある。）は、有機シラン化合物の製造に使用した後、回収して触媒として再利用することができる利点がある。例えば、パラジウム錯体を触媒として用いた場合、高い触媒活性が得られるものの、一般的に錯体触媒は反応終了後に失活してしまったり、分解してしまうため、再利用が困難となる。特にパラジウム元素含有ナノ粒子は、表面が溶媒に保護されているため、劣化しにくく、触媒活性を維持し易いと考えられる。
なお、「パラジウム元素含有ナノ粒子」とは、粒子径（累積中位径（Ｍｅｄｉａｎ径））が０．５〜１００ｎｍの範囲にあり、パラジウム元素を構成元素として含む粒子を意味するものとする。従って、パラジウム元素を含むものであれば具体的な組成は特に限定されず、金属パラジウム粒子のほか、パラジウムとその他の金属との合金粒子、金属パラジウム粒子に酸素原子や炭素原子等のその他の原子がドープされている粒子、或いは酸化パラジウム等のパラジウム元素を含む無機化合物粒子等も含まれることを意味する。
また、「表面に溶媒が配位した」とは、パラジウム元素含有ナノ粒子の表面に溶媒分子が配位していることを意味する。なお、パラジウム元素含有ナノ粒子に配位する「溶媒」は、目的の反応に合わせて適宜選択することができる。また、「溶媒」がパラジウム元素含有ナノ粒子に配位しているか否かについては、分散剤等による表面処理を施すことなく、「溶媒」に安定的に分散するか否かで判断することができる。即ち、例えばＮ，Ｎ−ジメチルホルムアミド（ＤＭＦ）を配位させたパラジウム元素含有ナノ粒子は、ＤＭＦと親和性のある「溶媒」に安定的に分散させることができる。
また、「ハロゲン化アリール類」とは芳香環の水素原子（少なくとも１つ）がハロゲン原子に置き換えられている化合物を、「ジシラン類」とはケイ素−ケイ素結合（Ｓｉ−Ｓｉ）を少なくとも１つ有する化合物を、「ヒドロシラン類」とはケイ素−水素結合（Ｓｉ−Ｈ）を少なくとも１つ有する化合物を、「有機シラン化合物」とは炭素−ケイ素結合（Ｃ−Ｓｉ）を少なくとも１つ有する化合物を意味するものとする。なお、ハロゲン化アリール類の芳香環は、ベンゼン環のような炭素原子と水素原子からなる芳香環のみならず、芳香族性を有する複素環も含まれるものとする。
従って、「ハロゲン化アリール類」と「ジシラン類」の反応としては、例えば下記式で示されるような反応が挙げられる（「ハロゲン化アリール類」が「ヨードベンゼン」であり、「ジシラン類」が「ヘキサメチルジシラン」である。）。
【化２】
0006459126.tif 000003
また、「ハロゲン化アリール類」と「ヒドロシラン類」の反応としては、例えば下記式で示されるような反応が挙げられる（「ハロゲン化アリール類」が「ヨードベンゼン」であり、「ヒドロシラン類」が「トリエチルシラン」である。）。
【化３】
0006459126.tif 000004
【００１３】
（有機シラン化合物）
本発明の製造方法によって製造される有機シラン化合物は、前述のように炭素−ケイ素
結合（Ｃ−Ｓｉ）を少なくとも１つ有する有機化合物であれば、具体的な構造は特に限定されず、幅広い有機シラン化合物に適用することができる。
具体的には、下記式（Ａ）で表される化合物が挙げられる。
【化４】
0006459126.tif 000005
（式（Ａ）中、Ｒ１はそれぞれ独立にハロゲン原子、又は窒素原子、酸素原子、ケイ素原子、硫黄原子、及びハロゲン原子からなる群より選択される少なくとも１種の原子を含んでいてもよい炭素数１〜２０の炭化水素基を、Ｒ２はそれぞれ独立に水素原子、ハロゲン原子、シロキシ基、ケイ素数１〜５０のポリシロキシ基、又は窒素原子、酸素原子、ケイ素原子、硫黄原子、及びハロゲン原子からなる群より選択される少なくとも１種の原子を含んでいてもよい炭素数１〜２０の炭化水素基を、ｍは０〜６−ｎの整数を、ｎは１〜６の整数を表す。但し、Ｒ１として２以上の炭化水素基を含む場合、２以上の炭化水素基が連結して環状構造を形成していてもよい。）
なお、式（Ａ）中の−ＳｉＲ２３と−Ｒ１は、それぞれ芳香環に導入されている置換基を表しており、導入される−ＳｉＲ２３の数は１〜６の何れであってもよく、さらにそれぞれの位置関係も特に限定されないことを意味する。また、−Ｒ１は−ＳｉＲ２３が導入されていない位置であれば、残りのどの位置に導入されても、またその数も特に限定されないことを意味する。
【００１４】
Ｒ１はそれぞれ独立にハロゲン原子、又は窒素原子、酸素原子、ケイ素原子、硫黄原子、及びハロゲン原子からなる群より選択される少なくとも１種の原子を含んでいてもよい炭素数１〜２０の炭化水素基を表しているが、「窒素原子、酸素原子、ケイ素原子、硫黄原子、及びハロゲン原子からなる群より選択される少なくとも１種の原子を含んでいてもよい」とは、クロロ基（−Ｃｌ）、フルオロ基（−Ｆ）、アミノ基（−ＮＨ２）、ニトロ基（−ＮＯ２）、エポキシ基、ヒドロキシル基（−ＯＨ）、カルボニル基（−Ｃ（＝Ｏ）−）、ｔｅｒｔ−ブチルジメチルシリル基（−ＳｉＢｕＭｅ２）、アジ基（−Ｎ３）等の窒素原子、酸素原子、ケイ素原子、硫黄原子、又はハロゲン原子を含む官能基を含んでいてもよいことを意味するほか、エーテル基（−Ｏ−）、チオエーテル基（−Ｓ−）等の窒素原子、酸素原子、ケイ素原子、硫黄原子、又はハロゲン原子を含む連結基を炭素骨格の内部又は末端に含んでいてもよいことを意味する。従って、「窒素原子、酸素原子、ケイ素原子、硫黄原子、及びハロゲン原子からなる群より選択される少なくとも１種の原子を含んでいてもよい」としては、例えば−ＣＨ２−ＣＨ２−ＯＨのようなヒドロキシル基を含む炭素数２の炭化水素基、−ＣＨ２−Ｏ−ＣＨ３のようなエーテル基を炭素骨格の内部に含む炭素数２の炭化水素基、及び−Ｏ−ＣＨ２−ＣＨ３のようなエーテル基を炭素骨格の末端に含む炭素数２の炭化水素基等が含まれる。
Ｒ１が炭化水素基である場合の炭素数は、好ましくは２以上、より好ましくは３以上、さらに好ましくは４以上であり、好ましくは１９以下、より好ましくは１７以下、さらに好ましくは１５以下である。なお、Ｒ１として２以上の炭化水素基を含む場合、２以上の炭化水素基が連結して環状構造を形成していてもよいが、その場合の炭素数は、連結しているＲ１の合計炭素数が２０以下であると考えるものとする。
Ｒ１が炭化水素基である場合の炭化水素基に含まれる官能基は、クロロ基（−Ｃｌ）、フルオロ基（−Ｆ）、アミノ基（−ＮＨ２）、ニトロ基（−ＮＯ２）、エポキシ基、ヒドロキシル基（−ＯＨ）、カルボニル基（−Ｃ（＝Ｏ）−）、ｔｅｒｔ−ブチルジメチルシリル基（−ＳｉＢｕＭｅ２）、アジ基（−Ｎ３）等が挙げられる。
また、Ｒ１が炭化水素基である場合、直鎖状の飽和炭化水素基に限られず、分岐構造、
環状構造、炭素−炭素不飽和結合のそれぞれを有していてもよい（分岐構造、環状構造、及び炭素−炭素不飽和結合からなる群より選択される少なくとも１種の構造を有していてもよい。）。さらに、２つのＲ１が連結して芳香環を形成していてもよいため、例えば下記式で表されるようにナフタレン構造を有する化合物も式（Ａ）で表される化合物に含まれることになる。また、Ｒ１は窒素原子等を含んでいてもよいため、例えば下記式で表されるようにベンゾイミダゾール構造を有する化合物も式（Ａ）で表される化合物に含まれることになる。
【化５】
0006459126.tif 000006
具体的なＲ１としては、フッ素原子、塩素原子、臭素原子、ヨウ素原子、ｎ−へキシル基、ｎ−ヘプチル基、ｎ−オクチル基、ｎ−ノニル基、メチルプロピル基、メチルブチル基、メチルペンチル基、メチルへキシル基、メチルヘプチル基、ジメチルプロピル基、ジメチルブチル基、ジメチルペンチル基、ジメチルへキシル基、ジメチルヘプチル基、フェニルエチル基、フェニルプロピル基、フェニルブチル基、フェニルペンチル基、フェニルへキシル基、フェニルヘプチル基等が挙げられる。
【００１５】
Ｒ２はそれぞれ独立に水素原子、ハロゲン原子、シロキシ基、ケイ素数１〜５０のポリシロキシ基、又は窒素原子、酸素原子、ケイ素原子、硫黄原子、及びハロゲン原子からなる群より選択される少なくとも１種の原子を含んでいてもよい炭素数１〜２０の炭化水素基を表しているが、「窒素原子、酸素原子、ケイ素原子、硫黄原子、及びハロゲン原子からなる群より選択される少なくとも１種の原子を含んでいてもよい」については、Ｒ１と同義である。
Ｒ２が炭化水素基である場合の炭素数は、好ましくは２以上、より好ましくは３以上、さらに好ましくは４以上であり、好ましくは１９以下、より好ましくは１７以下、さらに好ましくは１５以下である。
Ｒ２がポリシロキシ基である場合のケイ素数は、好ましくは２以上、より好ましくは３以上、さらに好ましくは４以上であり、好ましくは４８以下、より好ましくは４６以下、さらに好ましくは４５以下である。
また、Ｒ２が炭化水素基である場合、直鎖状の飽和炭化水素基に限られず、分岐構造、環状構造、炭素−炭素不飽和結合のそれぞれを有していてもよい（分岐構造、環状構造、及び炭素−炭素不飽和結合からなる群より選択される少なくとも１種の構造を有していてもよい。）。
具体的なＲ２としては、水素原子、フッ素原子、塩素原子、臭素原子、ヨウ素原子、メチル基、エチル基、ｎ−プロピル基、イソプロピル基、フェニル基、メトキシ基、エトキシ基、ポリメチルシロキシ基等が挙げられる。この中でも、水素原子、メチル基、エチル基が好ましい。
【００１６】
ｍは０〜６−ｎの整数を、ｎは１〜６の整数を表しているが、ｍは好ましくは３以下、より好ましくは２以下、さらに好ましくは１以下である。また、ｎは好ましくは３以下、より好ましくは２以下、最も好ましくは１である。
【００１７】
式（Ａ）で表される化合物としては、下記式で表される化合物が挙げられる。
【化６】
0006459126.tif 000007
【００１８】
（ハロゲン化アリール類）
ハロゲン化アリール類の種類は、特に限定されず、製造目的である有機シラン化合物に基づいて適宜選択されるべきである。
基本的に製造目的である有機シラン化合物と共通する構造を有するハロゲン化アリール類を選択すべきであり、例えば下記式（ａ）で表される化合物が挙げられる。
【化７】
0006459126.tif 000008
（式（ａ）中、Ｒ１はそれぞれ独立にハロゲン原子、又は窒素原子、酸素原子、ケイ素原子、硫黄原子、及びハロゲン原子からなる群より選択される少なくとも１種の原子を含んでいてもよい炭素数１〜２０の炭化水素基を、Ｘはそれぞれ独立にハロゲン原子を、ｍは０〜６−ｎの整数を、ｎは１〜６の整数を表す。但し、Ｒ１として２以上の炭化水素基を含む場合、２以上の炭化水素基が連結して環状構造を形成していてもよい。）
Ｘはそれぞれ独立にハロゲン原子を表しているが、ヨウ素、臭素、塩素が特好ましく、ヨウ素、臭素がより好ましく、ヨウ素が特に好ましい。
具体的なハロゲン化アリール類としては、ヨードベンゼン、クロロベンゼン、４−ヨードトルエン、２−ヨードトルエン、４−フルオロヨードベンゼン、２−フルオロヨードベンゼン、１−ヨードナフタレン、２−ヨードナフタレン等が挙げられる。
【００１９】
（ジシラン類）
ジシラン類の種類は、特に限定されず、製造目的である有機シラン化合物に基づいて適宜選択されるべきである。
基本的に製造目的である有機シラン化合物と共通する構造を有するジシラン類を選択すべきであり、例えば下記式（ｘ）で表される化合物が挙げられる。
【化８】
0006459126.tif 000009
（式（ｘ）中、Ｒ２はそれぞれ独立に水素原子、ハロゲン原子、シロキシ基、ケイ素数１〜５０のポリシロキシ基、又は窒素原子、酸素原子、ケイ素原子、硫黄原子、及びハロゲン原子からなる群より選択される少なくとも１種の原子を含んでいてもよい炭素数１〜２０の炭化水素基を表す。）
具体的なジシラン類としては、ヘキサメチルジシラン、ヘキサエチルジシランジフェニルシラン、ヘキサヒドロジシラン等が挙げられる。
【００２０】
（ヒドロシラン類）
ヒドロシラン類の種類は、特に限定されず、製造目的である有機シラン化合物に基づいて適宜選択されるべきである。
基本的に製造目的である有機シラン化合物と共通する構造を有するヒドロシラン類を選択すべきであり、例えば下記式（ｙ）で表される化合物が挙げられる。
【化９】
0006459126.tif 000010
（式（ｙ）中、Ｒ２はそれぞれ独立に水素原子、ハロゲン原子、シロキシ基、ケイ素数１〜５０のポリシロキシ基、又は窒素原子、酸素原子、ケイ素原子、硫黄原子、及びハロゲン原子からなる群より選択される少なくとも１種の原子を含んでいてもよい炭素数１〜２０の炭化水素基を表す。）
具体的なヒドロシラン類としては、トリメチルシラン、トリエチルシラン、トリフェニルシラン、テトラヒドロシラン、ジメチルシラン、ジエチルシラン、メチルシラン等が挙げられる。
【００２１】
本発明の製造方法におけるハロゲン化アリール類とジシラン類又はヒドロシラン類の使用量は、目的に応じて適宜選択することができるが、ハロゲン化アリール類の使用量に対して、物質量（［ｍｏｌ］）で通常０．１倍以上、好ましくは１倍以上、より好ましくは２倍以上であり、通常２０倍以下、好ましくは１０倍以下、より好ましくは５倍以下である。上記範囲内であると、有機シラン化合物をより収率良く製造することができる。
【００２２】
（表面に溶媒が配位したパラジウム元素含有ナノ粒子）
表面に溶媒が配位したパラジウム元素含有ナノ粒子は、前述したパラジウム元素含有ナノ粒子に該当するものであれば、溶媒の具体的な種類、パラジウム元素含有ナノ粒子の組成、物性等は特に限定されない。
パラジウム元素含有ナノ粒子は、前述のようにパラジウム元素を構成元素として含むものであれば具体的な組成は特に限定されないが、パラジウム元素のほかに酸素元素を含むことが好ましく、酸素原子がドープされている金属パラジウム粒子若しくはパラジウム合金粒子、又は酸化パラジウム粒子がより好ましい。
パラジウム元素含有ナノ粒子の粒子径（累積中位径（Ｍｅｄｉａｎ径））は、前述のように０．５〜１００ｎｍの範囲であれば特に限定されないが、好ましくは０．８ｎｍ以上、さらに好ましくは１ｎｍ以上であり、好ましくは５０ｎｍ以下、より好ましくは１０ｎ
ｍ以下、さらに好ましくは５ｎｍ以下である。なお、累積中位径（Ｍｅｄｉａｎ径）は、透過型電子顕微鏡（ＴＥＭ）で測定することができる。
【００２３】
表面に溶媒が配位したパラジウム元素含有ナノ粒子の調製方法は、特に限定されないが、パラジウム元素を含んだ前駆体を極性溶媒中で加熱還流する方法が挙げられる。
以下、パラジウム元素を含んだ前駆体を極性溶媒中で加熱還流する方法における条件等の詳細を説明する。
パラジウム元素を含んだ前駆体の種類は、特に限定されないが、塩化パラジウム（ＩＩ）（ＰｄＣｌ２）、臭化パラジウム（ＩＩ）（ＰｄＢｒ２）、酢酸パラジウム（ＩＩ）（Ｐｄ（ＣＨ３ＣＯ２）２）、トリフルオロ酢酸パラジウム（ＩＩ）（Ｐｄ（ＣＦ３ＣＯ２）２）等が挙げられる。この中でも、塩化パラジウム（ＩＩ）が特に好ましい。塩化パラジウム（ＩＩ）を使用することによって、触媒活性に優れるパラジウム元素含有ナノ粒子を調製し易くなる。
極性溶媒の種類は、特に限定されないが、エチレングリコール、ジメチルアセトアミド（ＤＭＡ）、Ｎ，Ｎ−ジメチルホルムアミド（ＤＭＦ）、Ｎ−メチルピロリドン（ＮＭＰ）、ジメチルスルホキシド（ＤＭＳＯ）等が挙げられる。この中でも、Ｎ，Ｎ−ジメチルホルムアミドが特に好ましい。Ｎ，Ｎ−ジメチルホルムアミドを使用することによって、触媒活性に優れるパラジウム元素含有ナノ粒子を調製し易くなる。
設定する温度条件は、使用する極性溶媒によって選択されるべきであり、特に限定されない。
還流は、撹拌子等を使用して撹拌しながら行うことが好ましい。撹拌子の回転数は、通常５００ｒｐｍ以上、好ましくは８００ｒｐｍ以上、より好ましくは１０００ｒｐｍ以上であり、通常２０００ｒｐｍ以下、好ましくは１８００ｒｐｍ以下、より好ましくは１７００ｒｐｍ以下である。上記範囲内であると触媒活性に優れるパラジウム元素含有ナノ粒子を調製し易くなる。
還流時間は、通常１時間以上、好ましくは３時間以上、より好ましくは６時間以上であり、通常２４時間以下、好ましくは１２時間以下、より好ましくは１０時間以下である。上記範囲内であると触媒活性に優れるパラジウム元素含有ナノ粒子を調製し易くなる。
還流は、窒素、アルゴン等の不活性雰囲気下で行っても、或いは空気雰囲気下で行ってもよい。酸素原子がドープされている金属パラジウム粒子又はパラジウム合金粒子、酸化パラジウム粒子等を調製する観点から、空気雰囲気下で行うことが好ましい。
【００２４】
本発明の製造方法における表面に溶媒が配位したパラジウム元素含有ナノ粒子の使用量は、目的に応じて適宜選択することができるが、ハロゲン化アリール類の使用量に対して、物質量（［ｍｏｌ］）で通常０．５倍以下、好ましくは０．１倍以下、より好ましくは０．０５倍以下であり、通常０．０００１倍以上、好ましくは０．０００５倍以上、より好ましくは０．００１倍以上である。上記範囲内であると、有機シラン化合物をより収率良く製造することができる。
なお、表面に溶媒が配位したパラジウム元素含有ナノ粒子は固形物として反応容器に投入してもよいが、溶媒に分散させた分散液として反応容器に投入してもよい。分散液として保存、使用することによって、パラジウム元素含有ナノ粒子の劣化を抑制したり、操作を簡略化したりすることができる。
【００２５】
本発明の製造方法における溶媒の種類は特に限定されず、目的に応じて適宜することができるが、具体的にはヘキサン、ベンゼン、トルエン等の炭化水素系溶媒、ジエチルエーテル、１，４−ジオキサン、テトラヒドロフラン（ＴＨＦ）等のエーテル系溶媒、１，２−ジクロロエタン、クロロホルム等のハロゲン系溶媒、エタノール、エチレングリコール、グリセリン等のプロトン性極性溶媒、アセトン、ジメチルアセトアミド（ＤＭＡ）、Ｎ，Ｎ−ジメチルホルムアミド（ＤＭＦ）、Ｎ−メチルピロリドン（ＮＭＰ）、ジメチルスルホキシド（ＤＭＳＯ）等の非プロトン性極性溶媒等が挙げられる。また、溶媒は、１種
類に限られず、２種類以上を混合した混合溶媒であってもよい。具体的な組み合わせとしては、Ｎ，Ｎ−ジメチルホルムアミド（ＤＭＦ）と１，４−ジオキサン、Ｎ，Ｎ−ジメチルホルムアミド（ＤＭＦ）とジメチルアセトアミド（ＤＭＡ）、Ｎ，Ｎ−ジメチルホルムアミド（ＤＭＦ）とＮ−メチルピロリドン（ＮＭＰ）、Ｎ，Ｎ−ジメチルホルムアミド（ＤＭＦ）とトルエン等が挙げられるが、Ｎ，Ｎ−ジメチルホルムアミド（ＤＭＦ）と１，４−ジオキサンの混合溶媒であることが特に好ましい。
【００２６】
（塩基）
本発明の製造方法における反応工程は、表面に溶媒が配位したパラジウム元素含有ナノ粒子の存在下で行われる工程であるが、さらに塩基の存在下で行われることが好ましい。塩基の存在下であると、ジシラン類やヒドロシラン類が活性化されて、有機シラン化合物をより収率良く製造することができる。
塩基は、塩基性を有する公知の物質であれば特に限定されないが、具体的にはフッ化リチウム、フッ化ナトリウム、フッ化カリウム、フッ化セシウム等のアルカリ金属又はアルカリ土類金属のフッ化物、リン酸三カリウム等のアルカリ金属又はアルカリ土類金属のリン酸化物、炭酸ナトリウム、炭酸カリウム、炭酸セシウム等のアルカリ金属又はアルカリ土類金属の炭酸化物、酢酸リチウム、酢酸ナトリウム、酢酸カリウム等のアルカリ金属又はアルカリ土類金属の酢酸化物等が挙げられる。
【００２７】
本発明の製造方法における塩基の使用量は、目的に応じて適宜選択することができるが、ハロゲン化アリール類の使用量に対して、物質量（［ｍｏｌ］）で通常０．１倍以上、好ましくは０．５倍以上、より好ましくは１倍以上であり、通常２０倍以下、好ましくは１０倍以下、より好ましくは３倍以下である。上記範囲内であると、有機シラン化合物をより収率良く製造することができる。
【００２８】
（反応条件）
反応工程における反応温度、反応時間等の反応条件は特に限定されない。
反応温度は、通常６０℃以上、好ましくは８０℃以上、より好ましくは１００℃以上であり、通常２００℃以下、好ましくは１８０℃以下、より好ましくは１５０℃以下である。上記範囲内であれば、有機シラン化合物をより収率良く製造することができる。
反応時間は、通常１時間以上、好ましくは５時間以上、より好ましくは１０時間以上であり、通常７２時間以下、好ましくは４８時間以下、より好ましくは２４時間以下である。
反応は、通常窒素、アルゴン等の不活性雰囲気下で行う。
【００２９】
＜有機シラン化合物の合成用触媒組成物＞
表面に溶媒が配位したパラジウム元素含有ナノ粒子を利用して、ハロゲン化アリール類とジシラン類又はヒドロシラン類と反応させることにより、有機シラン化合物を製造することができることを前述したが、表面に溶媒が配位したパラジウム元素含有ナノ粒子を含み、有機シラン化合物を合成するための触媒組成物も本発明の一態様である（以下、「本発明の触媒組成物」と略す場合がある。）。なお、本発明の触媒組成物は、有機シラン化合物を合成するためのものであれば、原料や反応条件等は特に限定されないが、パラジウム元素含有ナノ粒子とジシラン類又はヒドロシラン類とを反応させた有機シラン化合物を合成するためのものであることが好ましい。
【００３０】
本発明の触媒組成物は、前述の表面に溶媒が配位したパラジウム元素含有ナノ粒子を含むものであればその他には特に限定されないが、溶媒を含むものであることが好ましく、溶媒に分散した分散液の状態にあるものが好ましい。具体的な溶媒としては、ヘキサン、ベンゼン、トルエン等の炭化水素系溶媒、ジエチルエーテル、１，４−ジオキサン、テトラヒドロフラン（ＴＨＦ）等のエーテル系溶媒、１，２−ジクロロエタン、クロロホルム
等のハロゲン系溶媒、エタノール、エチレングリコール、グリセリン等のプロトン性極性溶媒、アセトン、ジメチルアセトアミド（ＤＭＡ）、Ｎ，Ｎ−ジメチルホルムアミド（ＤＭＦ）、Ｎ−メチルピロリドン（ＮＭＰ）、ジメチルスルホキシド（ＤＭＳＯ）等の非プロトン性極性溶媒等が挙げられる。
【実施例】
【００３１】
以下に実施例及び比較例を挙げて本発明をさらに具体的に説明するが、本発明の趣旨を逸脱しない限り適宜変更することができる。従って、本発明の範囲は以下に示す具体例により限定的に解釈されるべきものではない。
【００３２】
［表面に溶媒が配位したパラジウム元素含有ナノ粒子の調製］
（実施例１：ＤＭＦ配位パラジウム元素含有ナノ粒子分散液１の調製）
ジムロート冷却器を連結した１００ｍＬの三口フラスコに、空気雰囲気下で１５ｍＬの脱水Ｎ，Ｎ−ジメチルホルムアミド（ＤＭＦ）を入れ、１４０℃に加熱したオイルバスに浸漬して、空気雰囲気下、撹拌子を１３００ｒｐｍで回転させながら還流条件で１０分程度予備加熱を行った。その後、空気雰囲気下で０．１モル濃度（０．１Ｍ）の塩化パラジウム（ＩＩ）（ＰｄＣｌ２）水溶液１５０μｌを、マイクロシリンジを使って加え、撹拌しながら１４０℃で８時間加熱還流を行った。８時間経過後、室温まで冷却して、分散液１を得た。得られた分散液１について、動的光散乱法（ＤＬＳ）により粒度分布を測定した結果を図１に示す。
【００３３】
さらに、分散液からロータリーエバポレーターを用いてＤＭＦを留去し（条件：１０ｈＰａ、４０℃）、十分に乾燥させた後、固形物を高分解能透過型電子顕微鏡（ＨＲＴＥＭ）によって観察した。結果を図２に示す。
これらの結果から、粒子径が数ｎｍでＤＭＦが配位したパラジウム元素含有ナノ粒子が形成していることが確認できる。
【００３４】
［有機シラン化合物の製造１（ハロゲン化アリール類とジシラン類の反応）］
（実施例５）
反応容器にフッ化カリウム（５８．１ｍｇ，１．０ｍｍｏｌ）、ヨードベンゼン（１０２．０ｍｇ、０．５ｍｍｏｌ）、ヘキサメチルジシラン（２９２．８ｍｇ、２．０ｍｍｏｌ）、実施例１で調製した分散液１（ＤＭＦ配位パラジウム元素含有ナノ粒子が分散したＤＭＦ溶液（パラジウム元素含有ナノ粒子濃度：０．２ｍｏｌ％、ＤＭＦの量：１．０ｍＬ））、及び撹拌子を投入し、アルゴン雰囲気下、１２０℃で１８時間反応させた。結果、下記式で示されるようにトリメチルフェニルシランが収率６９％（ヨードベンゼンを基準としたガスクロマトグラフィーの測定結果）で生成していることを確認した。
【化１０】
0006459126.tif 000011
【００３５】
（比較例１）
実施例１で調製した分散液１を投入しなかった以外、実施例５と同様の方法により反応を行った。結果、トリメチルフェニルシランの生成を確認することができなかった。
【００３６】
（実施例６）
フッ化カリウムを投入しなかった以外、実施例５と同様の方法により反応を行った。トリメチルフェニルシランの収率を表１に示す。
【００３７】
（実施例７）
フッ化カリウムに代えて水酸化ナトリウム（４０．０ｍｇ，１．０ｍｍｏｌ）を投入した以外、実施例５と同様の方法により反応を行った。トリメチルフェニルシランの収率を表１に示す。
【００３８】
（実施例８）
フッ化カリウムに代えて炭酸カリウム（１３８．２ｍｇ，１．０ｍｍｏｌ）を投入した以外、実施例５と同様の方法により反応を行った。トリメチルフェニルシランの収率を表１に示す。
【００３９】
（実施例９）
フッ化カリウムに代えてフッ化リチウム（２５．９ｍｇ，１．０ｍｍｏｌ）を投入した以外、実施例５と同様の方法により反応を行った。トリメチルフェニルシランの収率を表１に示す。
【００４０】
（実施例１０）
フッ化カリウムに代えてフッ化ナトリウム（４２．０ｍｇ，１．０ｍｍｏｌ）を投入した以外、実施例５と同様の方法により反応を行った。トリメチルフェニルシランの収率を表１に示す。
【００４１】
（実施例１１）
フッ化カリウムに代えてフッ化セシウム（１５１．９ｍｇ，１．０ｍｍｏｌ）を投入した以外、実施例５と同様の方法により反応を行った。トリメチルフェニルシランの収率を表１に示す。
【００４２】
（実施例１２）
フッ化カリウムに代えて酢酸リチウム（６６．０ｍｇ，１．０ｍｍｏｌ）を投入した以外、実施例５と同様の方法により反応を行った。トリメチルフェニルシランの収率を表１に示す。
【００４３】
（実施例１３）
フッ化カリウムに代えて酢酸ナトリウム（８２．０ｍｇ，１．０ｍｍｏｌ）を投入した以外、実施例５と同様の方法により反応を行った。トリメチルフェニルシランの収率を表１に示す。
【００４４】
（実施例１４）
フッ化カリウムに代えて酢酸カリウム（９８．２ｍｇ，１．０ｍｍｏｌ）を投入した以外、実施例５と同様の方法により反応を行った。トリメチルフェニルシランの収率を表１に示す。
【００４５】
【表１】
0006459126.tif 000012
【００４６】
［有機シラン化合物の製造２（ハロゲン化アリール類とヒドロシラン類の反応）］
（実施例１５）
反応容器にリン酸三カリウム（３１８．４ｍｇ，１．５ｍｍｏｌ）、ヨードベンゼン（１０２．０ｍｇ、０．５ｍｍｏｌ）、トリエチルシラン（１０８．２ｍｇ、１．０ｍｍｏｌ）、実施例１で調製した分散液１（ＤＭＦ配位パラジウム元素含有ナノ粒子が分散したＤＭＦ溶液（パラジウム元素含有ナノ粒子濃度：０．２ｍｏｌ％、ＤＭＦの量：１．０ｍＬ））、及び撹拌子を投入し、アルゴン雰囲気下、１４０℃で２４時間反応させた。結果、下記式で示されるようにトリエチルフェニルシランが収率２１％で生成していることを確認した。
【化１１】
0006459126.tif 000013
【００４７】
（実施例１９）
リン酸三カリウムに代えて炭酸セシウム（４８８．７ｍｇ，１．５ｍｍｏｌ）を投入した以外、実施例１５と同様の方法により反応を行った。トリエチルフェニルシランの収率を表２に示す。
【００４８】
（実施例２０）
リン酸三カリウムに代えて炭酸ナトリウム（１５９．０ｍｇ，１．５ｍｍｏｌ）を投入した以外、実施例１５と同様の方法により反応を行った。トリエチルフェニルシランの収率を表２に示す。
【００４９】
（実施例２１）
リン酸三カリウムに代えて炭酸カリウム（２０７．３ｍｇ，１．５ｍｍｏｌ）を投入した以外、実施例１５と同様の方法により反応を行った。トリエチルフェニルシランの収率を表２に示す。
【００５０】
【表２】
0006459126.tif 000014
【産業上の利用可能性】
【００５１】
本発明の製造方法によって製造される有機シラン化合物は、例えば有機ケイ素化学工業における様々な原料として使用することができる。
【図１】
0006459126.tif 000016
【図２】
0006459126.tif 000017